ПОЛИОЛЬНАЯ КОМПОЗИЦИЯ, СОДЕРЖАЩАЯ ДИСПЕРГИРОВАННЫЕ МЕЛКИЕ ЧАСТИЦЫ, СПОСОБ ПОЛУЧЕНИЯ ПОЛИМЕРНОГО ПОЛИОЛА И СПОСОБ ПОЛУЧЕНИЯ ПОЛИУРЕТАНОВОЙ СМОЛЫ

1. Полиольная композиция (I), содержащая полиол (а) и мелкие частицы смолы (b), диспергированные в полиоле (а), где мелкими частицами смолы (b) являются такие частицы, у которых рассчитанное через единицы объема арифметическое стандартное отклонение для распределения частиц по размеру, полученного на основании соответствующих значений в 85 интервалах разбиения диапазона от 0,020 до 2000 мкм, определенного с использованием анализатора распределения частиц по размеру методом дифракции/рассеяния лазерного излучения, составляет не более чем 0,6.
2. Полиольная композиция (I) по п.1, где мелкие частицы смолы (b) удовлетворяют следующей формуле (1):
-0,93
[P]/[Q]≥1,7·[R] (1)
где [R] представляет среднеарифметический диаметр частиц (мкм), [P] представляет величину моды (при расчете на объем, %), а [Q] представляет разность (мкм) между наибольшим диаметром частиц и наименьшим диаметром частиц.
3. Полиольная композиция (I) по п.1 или 2, где среднеарифметический диаметр частиц [R] для мелких частиц смолы (b) составляет от 0,3 мкм до 3,0 мкм.
4. Полиольная композиция (I) по п.1 или 2, где содержание частиц, имеющих диаметр не менее чем 10 мкм, в числе мелких частиц полимера (b) составляет не более чем 2 об.%.
5. Полиольная композиция (I) по п.1 или 2, где содержание мелких частиц смолы (b) в полиольной композиции (I) составляет от 35 мас.% до 65 мас.%.
6. Полиольная композиция (I) по п.1 или 2, где мелкие частицы смолы (b) представляют собой частицы полимера, полученные полимеризацией этиленненасыщенного мономера (d).
7. Полиольная композиция (I) по п.6, полученная полимеризацией этиленненасыщенного мономера (d) в полиоле (а), при необходимости в разбавителе (с), в присутствии инициатора радикальной полимеризации (k), в присутствии или в отсутствии диспергатора (е).
8. Полиольная композиция (I) по п.7, полученная полимеризацией в присутствии диспергатора (е), при этом количество диспергатора (е) составляет от 1 мас.% до 50 мас.% в расчете на массу этиленненасыщенного мономера (d).
9. Полиольная композиция (I) по п.7, полученная полимеризацией в присутствии разбавителя (с), имеющего параметр растворимости (значение SP) от 7 до 11, при этом количество разбавителя (с) составляет от 1 мас.% до 15 мас.%, в расчете на массу полиольной композиции (I).
10. Полиольная композиция (I) по п.6, где мономер (d) содержит не более чем 98 мас.% стирола и от 2 мас.% до 15 мас.% аддукта алкиленоксида, содержащего α-алкенильную группу.
11. Полиольная композиция (I) по п.6, полученная способом одностадийной полимеризации, осуществляемым при температуре полимеризации путем добавления инициатора радикальной полимеризации (k) к смеси, содержащей полиол (а), этиленненасыщенный мономер (d) и диспергатор (е), а также при необходимости разбавитель (с).
12. Способ получения полиуретановой смолы по п.1 или 2 путем взаимодействия полиольного компонента и органического полиизоцианата в присутствии одной или нескольких добавок, выбираемых при необходимости из катализатора, пенообразователя и пеностабилизатора, где полиольную композицию (I) по любому одному из пп.1-11 используют в качестве, по меньшей мере, части полиольного компонента.
13. Способ получения полимерного полиола (Ia), при этом способ включает
первую стадию полимеризации мономерсодержащей жидкой смеси (А1), содержащей полиол (а), этиленненасыщенный мономер (d), инициатор радикальной полимеризации (k) и диспергатор (е), с получением, таким образом, полимерного полиольного интермедиата (В1); и
вторую стадию полимеризации мономерсодержащей жидкой смеси (А2), содержащей полиол (а), этиленненасыщенный мономер (d), инициатор радикальной полимеризации (k), диспергатор (е) и полимерный полиол основы (h1), которым является интермедиат (В1),
где каждая концентрация этиленненасыщенного мономера (d) в мономерсодержащих жидких смесях (А1) и (А2) до инициации полимеризации на каждой стадии составляет от 7 мас.% до 25 мас.%,
содержание полимера в полимерном полиоле основы (h1) составляет от 7 мас.% до 25 мас.%,
степень превращения этиленненасыщенного мономера (d) в полимер на каждой стадии составляет не менее чем 80 мас.%,
скорость превращения этиленненасыщенного мономера (d) в полимер от момента инициации полимеризации вплоть до того момента, когда степень превращения становится равной 80 мас.%, составляет не менее чем 8 мас.%/мин, и
содержание полимера в полимерном полиоле (Ia), полученном в конце, составляет от 30 мас.% до 45 мас.%.
14. Способ получения полимерного полиола (Ia), включающий
первую стадию полимеризации мономерсодержащей жидкой смеси (А1), содержащей полиол (а), этиленненасыщенный мономер (d), инициатор радикальной полимеризации (k) и диспергатор (е), с получением, таким образом, полимерного полиольного интермедиата (В1); и
(i+1)-ую стадию полимеризации мономерсодержащей жидкой смеси (Аi+1), содержащей полиол (а), этиленненасыщенный мономер (d), инициатор радикальной полимеризации (k), диспергатор (е) и полимерный полиол основы (hi), которым является интермедиат (Bi), с получением, таким образом, полимерного полиольного интермедиата (Bi+1), где i представляет собой целое число, пошагово изменяющееся в диапазоне от 1 до n-1, при этом данную стадию повторяют n-1 раз, где полимерный полиольный интермедиат (Bi+1) следует использовать в качестве полимерного полиола основы (hi+1) на следующей стадии, на которой этиленненасыщенный мономер (d) полимеризуют аналогичным образом,
где общее количество n раз повторения составляет от 3 до 7,
каждая концентрация этиленненасыщенного мономера (d) в мономерсодержащих жидких смесях (А1) и (Ai+1) до инициации полимеризации на каждой стадии составляет от 7 мас.% до 25 мас.%,
содержание полимера в полимерном полиоле основы (hi) составляет от 7 мас.% до 50 мас.%, и
содержание полимера в полимерном полиоле (Ia), полученном в конце, составляет от 30 мас.% до 65 мас.%.
15. Способ по п.14, где степень превращения этиленненасыщенного мономера (d) в полимер на каждой стадии составляет не менее чем 80 мас.%, и на каждой стадии скорость превращения этиленненасыщенного мономера (d) в полимер от момента инициации полимеризации вплоть до того момента, когда степень превращения становится равной 80 мас.%, составляет не менее чем 8 мас.%/мин.
16. Способ по п.13 или 14, где в случае рассчитанного через единицы объема распределения частиц по размеру для частиц полимера в полимерном полиоле (Ia), полученного на основании соответствующих значений в 85 интервалах разбиения диапазона от 0,020 до 2000 мкм, определенного с использованием анализатора распределения частиц по размеру методом дифракции/рассеяния лазерного излучения, содержание частиц, имеющих диаметр не менее чем 10 мкм, в числе частиц полимера составляет не более чем 2 об.%.
17. Способ по п.13 или 14, где в случае распределения частиц по размеру для частиц полимера в полимерном полиоле (Ia), полученного на основании соответствующих значений в 85 интервалах разбиения диапазона от 0,020 до 2000 мкм, определенного с использованием анализатора распределения частиц по размеру методом дифракции/рассеяния лазерного излучения, рассчитанное через единицы объема арифметическое стандартное отклонение для частиц полимера составляет не более чем 0,6.
18. Способ по п.13 или 14, где содержание простого полиоксиалкиленового эфира в соединении, содержащем α-алкенильную группу, в этиленненасыщенном мономере (d) составляет от 2 мас.% до 15 мас.%.
19. Способ получения полиуретановой смолы, включающий стадию взаимодействия полиольного компонента и полиизоцианатного компонента в присутствии одной или нескольких добавок, выбираемых при необходимости из катализатора, пенообразователя и пеностабилизатора, где полимерный полиол (Ia), полученный способом по п.13 или 14, используют в качестве, по меньшей мере, части полиольного компонента.